(57)【要約】【課題】活性層と拡散層との間の層間剥離を抑制することが可能であり、ガス拡散性および反応点数を確保しやすい燃料電池用アノード、これを用いた燃料電池単セルを提供する。【解決手段】燃料電池用アノード１０は、アノード１、固体電解質層２、カソード３を有する燃料電池単セル５に用いられる。燃料電池用アノード１０は、固体電解質層２側に配置され、小径気孔１１０を含む活性層１１と、活性層１１における固体電解質層２側と反対側の面に積層され、大径気孔１２０を含む拡散層１２とを備える。活性層１１は、活性層側凸部１１１ａを多数有する。拡散層１２は、拡散層側凸部１２１ａを多数有する。燃料電池用アノード１０は、活性層側凸部１１１ａと拡散層側凸部１２１ａとを含み、かつ、活性層側凸部１１１ａと拡散層側凸部１２１ａとが互いに接触して構成されている緩衝領域１３を有している。【選択図】図２
2015088471.tif 000002
【特許請求の範囲】
【請求項１】
アノード（１）と、固体電解質層（２）と、カソード（３）とを有する燃料電池単セル（５）に用いられる燃料電池用アノード（１０）であって、
上記固体電解質層（２）側に配置され、小径気孔（１１０）を含む活性層（１１）と、該活性層（１１）における上記固体電解質層（２）側と反対側の面に積層され、上記小径気孔（１１０）よりも径の大きな大径気孔（１２０）を含む拡散層（１２）とを備え、
上記活性層（１１）は、該活性層（１１）における上記拡散層（１２）側の面から突出する活性層側凸部（１１１ａ）を多数有するとともに、上記拡散層（１２）は、該拡散層（１２）における上記活性層（１１）側の面から突出する拡散層側凸部（１２１ａ）を多数有しており、
上記活性層側凸部（１１１ａ）と上記拡散層側凸部（１２１ａ）とを含み、かつ、上記活性層側凸部（１１１ａ）と上記拡散層側凸部（１２１ａ）とが互いに接触して構成されている緩衝領域（１３）を有していることを特徴とする燃料電池用アノード（１０）。
【請求項２】
上記活性層（１１）は、活性層内触媒粒子（１１２）と活性層内固体電解質粒子（１１３）とを含む混合物より構成されており、
上記拡散層（１２）は、拡散層内触媒粒子（１２２）と拡散層内固体電解質粒子（１２３）とを含む混合物より構成されており、
上記活性層内触媒粒子（１１２）、上記活性層内固体電解質粒子（１１３）の粒子径≦上記活性層側凸部（１１１ａ）の高さの関係を満たし、
上記拡散層内触媒粒子（１２２）、上記拡散層内固体電解質粒子（１２３）の粒子径≦上記拡散層側凸部（１２１ａ）の高さの関係を満たしていることを特徴とする請求項１に記載の燃料電池用アノード（１０）。
【請求項３】
上記拡散層側凸部（１２１ａ）の高さ＜上記活性層（１１）の膜厚の関係を満たすことを特徴とする請求項１または２に記載の燃料電池用アノード（１０）。
【請求項４】
上記拡散層側凸部（１２１ａ）の高さ≦上記活性層（１１）の膜厚×３／４の関係を満たすことを特徴とする請求項３に記載の燃料電池用アノード（１０）。
【請求項５】
上記小径気孔（１１０）の平均気孔径は０．１〜５μｍの範囲内にあり、上記大径気孔（１２０）の平均気孔径は１〜２０μｍの範囲内にあることを特徴とする請求項１〜４のいずれか１項に記載の燃料電池用アノード（１０）。
【請求項６】
上記緩衝領域（１３）における小径気孔（１１０）の含有率は、体積分率で、３０％〜７０％の範囲内にあることを特徴とする請求項１〜５のいずれか１項に記載の燃料電池用アノード（１０）。
【請求項７】
請求項１〜６のいずれか１項に記載の燃料電池用アノード（１０）と、固体電解質層（２）と、カソード（３）とを有することを特徴とする燃料電池単セル（５）。
【請求項８】
上記燃料電池用アノード（１０）を支持体とすることを特徴とする請求項７に記載の燃料電池単セル（５）。
【発明の詳細な説明】
【技術分野】
【０００１】
本発明は、燃料電池用アノードおよび燃料電池単セルに関し、さらに詳しくは、電解質として固体電解質を利用する燃料電池単セルに用いられる燃料電池用アノード、これを用いた燃料電池単セルに関する。
【背景技術】
【０００２】
従来、アノードと、固体電解質層と、カソードとを有する固体電解質型の燃料電池単セルが知られている。アノードとしては、固体電解質層側に配置される活性層と活性層における固体電解質層側と反対側の面に配置される拡散層との二層からなるアノードが知られている。アノード材料としては、通常、Ｎｉ−イットリア安定化ジルコニア（ＹＳＺ）サーメット等、ニッケル粒子とジルコニア系固体電解質粒子とのサーメットが使用されている。例えば、特許文献１には、強度と導電性の高い第一の層（拡散層に相当）と、電極反応性が高い第二の層（活性層に相当）から形成される燃料電池用アノードが開示されている。
【先行技術文献】
【特許文献】
【０００３】
【特許文献１】特開平９−２５９８９５号公報
【発明の概要】
【発明が解決しようとする課題】
【０００４】
しかしながら、従来技術は、以下の点で問題がある。すなわち、アノードを構成する活性層は、反応場として高い活性が求められる。そのため、活性層は、燃料ガスと酸素イオンとが反応する反応点の数を増加させるために、粒子径の小さい固体電解質粒子を用いて緻密な構成とされることが多い。一方、アノードを構成する拡散層は、燃料ガスの拡散性が求められる。そのため、拡散層は、ガス拡散性の向上のために、粒子径の大きい固体電解質粒子を用いて、疎な構成とされることが多い。
【０００５】
しかし、各層の材料形態が異なると、各層における焼結性やレドックス反応時の膨張収縮挙動が異なる。そのため、従来の燃料電池用アノードは、活性層と拡散層との間の界面の接合強度が弱く、燃料電池単セルの運転時に上記界面で層間剥離が生じるおそれがある。また、従来の燃料電池用アノードは、上記レドックス反応時に、活性層内に含まれる相対的に小さな気孔が閉塞し、ガス拡散性および反応点数が低下する。
【０００６】
本発明は、上記背景に鑑みてなされたものであり、活性層と拡散層との間の層間剥離を抑制することが可能であり、ガス拡散性および反応点数を確保しやすい燃料電池用アノード、これを用いた燃料電池単セルを提供しようとするものである。
【課題を解決するための手段】
【０００７】
本発明の一態様は、アノードと、固体電解質層と、カソードとを有する燃料電池単セルに用いられる燃料電池用アノードであって、
上記固体電解質層側に配置され、小径気孔を含む活性層と、該活性層における上記固体電解質層側と反対側の面に積層され、上記小径気孔よりも径の大きな大径気孔を含む拡散層とを備え、
上記活性層は、該活性層における上記拡散層側の面から突出する活性層側凸部を多数有するとともに、上記拡散層は、該拡散層における上記活性層側の面から突出する拡散層側凸部を多数有しており、
上記活性層側凸部と上記拡散層側凸部とを含み、かつ、上記活性層側凸部と上記拡散層側凸部とが互いに接触して構成されている緩衝領域を有していることを特徴とする燃料電池用アノードにある。
【０００８】
本発明の他の態様は、上記燃料電池用アノードと、固体電解質層と、カソードとを有することを特徴とする燃料電池単セルにある。
【発明の効果】
【０００９】
上記燃料電池用アノードは、上記構成を有している。特に、上記燃料電池用アノードにおいて、活性層は、小径気孔を含み、活性層側凸部を多数有している。また、拡散層は、上記小径気孔よりも径の大きな大径気孔を含み、拡散層側凸部を多数有している。そして、上記燃料電池用アノードは、活性層側凸部と拡散層側凸部とを含み、かつ、活性層側凸部と拡散層側凸部とが互いに接触して構成されている緩衝領域を有している。
【００１０】
そのため、上記燃料電池用アノードは、積極的に設けられた活性層側凸部および拡散層側凸部を含む緩衝領域の存在により、活性層と拡散層とにおける焼結性の差やレドックス反応時の膨張収縮挙動の差が緩和される。また、緩衝領域における活性層側凸部と拡散層側凸部との噛み合いにより、活性層と拡散層との接触面積も増加する。そのため、上記燃料電池用アノードは、活性層と拡散層との間の界面の接合強度が向上し、活性層と拡散層との間の層間剥離を抑制することが可能となる。また、上記燃料電池用アノードは、活性層側凸部の小径気孔と拡散層側凸部の大径気孔とが共存する緩衝領域の存在により、レドックス反応によって活性層側凸部内の小径気孔が潰れた場合でも、拡散層側凸部内の大径気孔は、潰れずに残ったまま存在することができる。そのため、上記燃料電池用アノードは、ガス拡散性および反応点数を確保しやすい。
【００１１】
上記燃料電池単セルは、上記燃料電池用アノードと、固体電解質層と、カソードとを有している。そのため、上記燃料電池単セルは、燃料電池単セルの運転時における活性層と拡散層との間の層間剥離を抑制することができる。また、上記燃料電池単セルは、レドックス反応によるガス拡散性および反応点数の低下が生じ難いので、レドックス耐性に優れる。
【図面の簡単な説明】
【００１２】
【図１】実施例１の燃料電池用アノード、実施例１の燃料電池単セルの断面構造を模式的に示した図である。
【図２】実施例１の燃料電池用アノード、実施例１の燃料電池単セルにおける燃料電池用アノードの微構造を模式的に示した説明図である。
【発明を実施するための形態】
【００１３】
上記燃料電池用アノードは、電解質として固体電解質を利用する固体電解質型の燃料電池単セルにおけるアノードに適用される。固体電解質層を構成する固体電解質には、酸素イオン導電性を示す固体酸化物セラミックス等を用いることができる。
【００１４】
なお、固体電解質として固体酸化物セラミックスを用いる燃料電池は、固体酸化物形燃料電池（ＳＯＦＣ）と称される。上記燃料電池単セルの電池構造は、製造性に優れる、反応抵抗となる電解質を薄くすることができる等の観点から、層状のアノードを支持体とする平板形とすることができる。
【００１５】
上記燃料電池単セルは、具体的には、固体電解質層と、固体電解質層の一方面に積層されたアノードと、固体電解質層の他方面に中間層を介してまたは中間層を介さずに積層されたカソードとを有しており、アノードを支持体とする構成とすることができる。なお、中間層は、主に、カソードを構成する材料と固体電解質層を構成する材料との反応を防止するための層である。カソードおよび中間層は、１層または２層以上から構成することができる。
【００１６】
上記燃料電池用アノードにおいて、活性層は、主に、アノード側における電気化学的反応の反応場となる層である。また、拡散層は、主に、供給される燃料ガスを拡散させることが可能な層である。拡散層は、１層または２層以上から構成することができる。活性層と拡散層の外形は、同じ大きさに構成することができる。また、他にも、活性層における固体電解質層と接する面を除いた残りの面を拡散層が覆うように構成することもできる。
【００１７】
上記燃料電池用アノードにおいて、緩衝領域は、具体的には、例えば、互いに離間する活性層側凸部間にある各活性層側凹部に、各拡散層側凸部が入り込んだ状態（言い換えれば、互いに離間する拡散層側凸部間にある各拡散層側凹部に、各活性層側凸部が入り込んだ状態）とすることができる。この場合は、活性層側凸部と拡散層側凸部とを互いの側面同士で十分に接触させることが可能となり、接触面積を増加させやすい。そのため、この場合は、活性層と拡散層との間の界面の接合強度を向上させやすく、活性層と拡散層との間の層間剥離を抑制しやすくなる。
【００１８】
上記燃料電池用アノードにおいて、活性層側凸部および拡散層側凸部の形状は、上記作用効果が得られる限りにおいて、特に制限されない。活性層側凸部および拡散層側凸部の形状は、例えば、半球状、半針状、柱状（角柱状、円柱状等）、山状などとすることができる。
【００１９】
上記燃料電池用アノードにおいて、活性層は、活性層内触媒粒子と活性層内固体電解質粒子とを含む混合物より構成することができる。拡散層は、拡散層内触媒粒子と拡散層内固体電解質粒子とを含む混合物より構成することができる。そして、上記燃料電池用アノードは、活性層内触媒粒子、活性層内固体電解質粒子の粒子径≦活性層側凸部の高さの関係を満たし、拡散層内触媒粒子、拡散層内固体電解質粒子の粒子径≦拡散層側凸部の高さの関係を満たすように構成することができる。つまり、活性層側凸部の高さは、活性層内触媒粒子、活性層内固体電解質粒子の粒子径と同等またはそれ以上とすることができる。拡散層側凸部の高さは、拡散層内触媒粒子、拡散層内固体電解質粒子の粒子径と同等またはそれ以上とすることができる。なお、上記にいう活性層側凸部の高さは、活性層側凸部の基端から先端までの距離をいい、拡散層側凸部の高さは、拡散層側凸部の基端から先端までの距離をいう。また、上記にいう粒子径、凸部の高さは、それぞれ走査型電子顕微鏡（ＳＥＭ）より測定される値を用いることができる（以下、同様である。）。
【００２０】
この場合は、活性層側凸部と拡散層側凸部との接触面積を増加させやすいので、活性層と拡散層との間の界面の接合強度の向上に有利である。また、緩衝領域において、活性層側凸部の存在による小径気孔が増え、反応面積を増加させやすく、アノード性能の向上に有利である。また、レドックス反応時に、緩衝領域において、拡散層側凸部の存在により潰れずに残る大径気孔を確保しやすくなるので、ガス拡散性および反応点数の向上に有利である。
【００２１】
また、上記の場合において、活性層内固体電解質粒子の粒子径≦活性層内触媒粒子の粒子径の関係を満たし、拡散層内固体電解質粒子の粒子径≦拡散層内触媒粒子の粒子径の関係を満たすように構成することができる。この場合は、上記緩衝領域の作用効果を確実なものとしやすくなる。
【００２２】
上記燃料電池用アノードにおいて、拡散層側凸部の高さ＜活性層の膜厚の関係を満たすように構成することができる。
【００２３】
この場合は、拡散層側凸部が活性層を貫通し難くなるので、活性層を壊し難くなって有利である。拡散層側凸部の高さは、上記有利な効果を確実なものとしやすくなる、接合性が向上するなどの観点から、好ましくは、活性層の膜厚の３／４倍以下、より好ましくは、活性層の膜厚の１／２倍以下であるとよい。なお、上記にいう活性層の膜厚は、活性層における固体電解質側の面から活性層側凸部の先端までの距離をいう。
【００２４】
上記燃料電池用アノードは、活性層内固体電解質粒子の粒子径＜拡散層内固体電解質粒子の粒子径の関係を満たすように構成することができる。この場合は、活性層内の小径気孔の気孔径＜拡散層内の大径気孔の気孔径の関係を満たしやすくなる利点がある。
【００２５】
上記燃料電池用アノードにおいて、活性層内触媒粒子の粒子径は、燃料ガスのガス拡散性向上、粒子凝集の抑制などの観点から、具体的には、１〜１０μｍの範囲内とすることができる。活性層内触媒粒子の粒子径は、好ましくは２μｍ以上、より好ましくは３μｍ以上、さらに好ましくは４μｍ以上とすることができる。また、活性層内触媒粒子の粒子径は、反応点の増大（高表面積化）などの観点から、好ましくは７μｍ以下、より好ましくは６μｍ以下、さらに好ましく５μｍ以下とすることができる。
【００２６】
上記燃料電池用アノードにおいて、拡散層内触媒粒子の粒子径は、燃料ガスのガス拡散性向上、アノード強度の確保などの観点から、具体的には、１〜１０μｍの範囲内とすることができる。拡散層内触媒粒子の粒子径は、好ましくは２μｍ以上、より好ましくは３μｍ以上、さらに好ましくは４μｍ以上とすることができる。また、拡散層内触媒粒子の粒子径は、メタン燃料等の改質などの観点から、好ましくは７μｍ以下、より好ましくは６μｍ以下、さらに好ましくは５μｍ以下とすることができる。
【００２７】
上記燃料電池用アノードにおいて、活性層内固体電解質粒子の粒子径は、活性層における反応点の増大（高表面積化）、粒子凝集の抑制などの観点から、具体的には、０．２〜０．４μｍの範囲内とすることができる。活性層内固体電解質粒子の粒子径は、好ましくは０．３μｍ以下とすることができる。
【００２８】
上記燃料電池用アノードにおいて、拡散層内固体電解質粒子の粒子径は、燃焼ガスのガス拡散性向上、アノード強度の確保などの観点から、具体的には、０．５〜１μｍの範囲内とすることができる。拡散層内固体電解質粒子の粒子径は、好ましくは０．７μｍ以上とすることができる。
【００２９】
上記燃料電池用アノードにおいて、活性層内触媒粒子、拡散層内触媒粒子の材質としては、具体的には、ニッケル（Ｎｉ）、酸化ニッケル（ＮｉＯ等）、コバルト（Ｃｏ）、貴金属（Ａｕ、Ａｇ、白金族元素のＲｕ、Ｒｈ、Ｐｄ、Ｏｓ、Ｉｒ、Ｐｔ、好ましくはＰｔ、Ｐｄ、Ｒｕ）などを例示することができる。これらは１種または２種以上併用することができる。活性層内触媒粒子、拡散層内触媒粒子は、同じ材質であってもよいし、異なる材質であってもよい。より具体的には、活性層内触媒粒子、拡散層内触媒粒子の材質としては、ニッケルおよび／または酸化ニッケルを好適に用いることができる。ニッケル（酸化ニッケルは、アノードの還元性雰囲気中でニッケルとなる）は、燃料ガスに好適に用いられる水素との親和性が充分に大きく、他の金属に比べて安価であるので、アノード触媒として適当である。
【００３０】
上記燃料電池用アノードにおいて、活性層内固体電解質粒子、拡散層内固体電解質粒子に用いられる固体電解質としては、具体的には、例えば、Ｙ２Ｏ３、Ｓｃ２Ｏ３、および、Ｙｂ２Ｏ３等のランタノイド系酸化物から選択される１種または２種以上の酸化物が固溶されたＺｒＯ２等の酸化ジルコニウム系酸化物；ランタンガレート系酸化物；ＣｅＯ２、ＣｅＯ２にＧｄ、Ｓｍ、Ｙ、Ｌａ、Ｎｄ、Ｙｂ、Ｃａ、Ｄｒ、および、Ｈｏから選択される１種または２種以上の元素等がドープされたセリア系固溶体等の酸化セリウム系酸化物などを例示することができる。これらは１種または２種以上併用することができる。活性層内固体電解質粒子、拡散層内固体電解質粒子の固体電解質としては、より具体的には、酸素イオン導電性、熱膨張率、高緻密化などの観点から、好ましくは、ジルコニア系固体電解質を好適に用いることができる。
【００３１】
上記燃料電池用アノードにおいて、活性層、拡散層を構成する各混合物は、上記作用効果を奏する範囲内であれば、必要に応じて上記成分以外の他の成分を含有しうる。活性層を構成する混合物は、炭素等を含有しうる。拡散層を構成する混合物は、炭素、アルミナ等を含有しうる。また、活性層を構成する混合物は、活性層内触媒粒子と活性層内固体電解質粒子とを、例えば、質量比で、３０／７０〜７０／３０、好ましくは４０／６０〜６０／４０の範囲内で含有することができる。また、拡散層を構成する混合物は、拡散層内触媒粒子と拡散層内固体電解質粒子とを、例えば、質量比で、３０／７０〜７０／３０、好ましくは４０／６０〜６０／４０の範囲内で含有することができる。
【００３２】
上記燃料電池用アノードは、活性層に含まれる小径気孔の気孔径＜拡散層に含まれる大径気孔の気孔径の関係を満たしている。なお、上記小径気孔の気孔径と上記大径気孔の気孔径との大小関係は、走査型電子顕微鏡（ＳＥＭ）による断面観察によって判断することができる。また、上記断面観察だけでは両気孔径の大小関係を明確に判断することができない場合には、活性層に含まれる小径気孔の平均気孔径、拡散層に含まれる大径気孔の平均気孔径をそれぞれ測定して比較することができる。なお、上記平均気孔径は、パームポロメータ等により測定した細孔径分布から算出した気孔径の平均値のことである。
【００３３】
上記燃料電池用アノードにおいて、小径気孔の平均気孔径は０．１〜５μｍの範囲内、大径気孔の平均気孔径は１〜２０μｍの範囲内とすることができる。
【００３４】
この場合には、活性層における反応点数の確保と、拡散層のガス拡散性の確保とのバランスに優れる。また、緩衝領域における、活性層側凸部に含まれる小径気孔と拡散層側凸部に含まれる大径気孔とがそれぞれ上記範囲内となるので、レドックス反応によって活性層側凸部の小径気孔が潰れた場合でも、拡散層側凸部の大径気孔が、潰れずに残ったまま存在しやすくなる。
【００３５】
上記小径気孔の平均気孔径は、反応点の増大等の観点から、好ましくは４μｍ以下、より好ましくは３μｍ以下、さらにより好ましくは２μｍ以下とすることができる。一方、上記大径気孔の平均気孔径は、ガス拡散性等の観点から、好ましくは２μｍ以上、より好ましくは５μｍ以上、さらにより好ましくは７μｍ以上とすることができる。また、上記大径気孔の平均気孔径は、アノード強度の確保等の観点から、好ましくは１８μｍ以下、より好ましくは１５μｍ以下、さらにより好ましくは１０μｍ以下とすることができる。なお、拡散層に含まれる大径気孔の平均気孔径が、活性層に含まれる小径気孔の平均気孔径よりも大きくなるように上記範囲内から数値が選択される。
【００３６】
上記燃料電池用アノードにおいて、緩衝領域における小径気孔の含有率は、体積分率で、３０％〜７０％の範囲内とすることができる。なお、上記小径気孔の含有率は、（緩衝領域における小径気孔の体積）／（緩衝領域における小径気孔の体積＋緩衝領域における大径気孔の体積）×１００より算出される値である。
【００３７】
この場合は、反応面積の増大によるアノード性能の向上と、活性層と拡散層との間の界面の接合強度の向上と、レドックス反応による活性層側凸部の小径気孔の閉塞抑制とのバランスに優れる。
【００３８】
緩衝領域における小径気孔の含有率は、反応面積の増大によるアノード性能の向上、活性層と拡散層との間の界面の接合強度の向上などの観点から、好ましくは３５％以上、より好ましくは４０％以上、さらに好ましくは４５％以上とすることができる。また、緩衝領域における小径気孔の含有率は、レドックス反応による活性層側凸部の小径気孔の閉塞頻度を少なくするなどの観点から、好ましくは６５％以下、より好ましくは６０％以下、さらに好ましくは５５％以下とすることができる。
【００３９】
上記燃料電池用アノードにおいて、活性層の厚みは、反応持続性、取り扱い性、加工性等の観点から、好ましくは１０μｍ以上、より好ましくは１５μｍ以上とすることができる。活性層の厚みは、電極反応抵抗等の観点から、好ましくは２５μｍ以下、より好ましくは２０μｍ以下とすることができる。また、拡散層の厚みは、支持体としての強度等の観点から、好ましくは２００μｍ以上、より好ましくは４００μｍ以上とすることができる。拡散層の厚みは、ガス拡散性等の観点から、好ましくは８００μｍ以下、より好ましくは７００μｍ以下とすることができる。
【００４０】
上記燃料電池単セルにおいて、各層を構成する材料としては、以下のものを例示することができるが、特に限定されない。
【００４１】
固体電解質層を構成する固体電解質としては、例えば、イットリア安定化ジルコニア（ＹＳＺ）、スカンジア安定化ジルコニア（ＳｃＳＺ）等の酸化ジルコニウム系酸化物；ランタンガレート系酸化物；ＣｅＯ２、ＣｅＯ２にＧｄ、Ｓｍ、Ｙ、Ｌａ、Ｎｄ、Ｙｂ、Ｃａ、Ｄｒ、および、Ｈｏから選択される１種または２種以上の元素等がドープされたセリア系固溶体等の酸化セリウム系酸化物などを例示することができる。固体電解質層の厚みは、オーミック抵抗などの観点から、好ましくは３〜２０μｍ、より好ましくは３〜１０μｍとすることができる。
【００４２】
カソードの材質としては、例えば、ランタン−マンガン系酸化物、ランタン−コバルト系酸化物、ランタン−鉄系酸化物等の導電性を有するペロブスカイト型酸化物、上記ペロブスカイト型酸化物と上記固体電解質等との混合物などを例示することができる。カソードの厚みは、ガス拡散性、電極反応抵抗、集電性などの観点から、好ましくは２０〜１００μｍ、より好ましくは３０〜６０μｍとすることができる。
【００４３】
中間層の材質としては、上記酸化セリウム系酸化物などを例示することができる。中間層の厚みは、オーミック抵抗、カソードからの元素拡散防止などの観点から、好ましくは１〜１０μｍ、より好ましくは１〜５μｍとすることができる。
【００４４】
上記燃料電池用アノード、上記燃料電池用アノードを有する燃料電池単セルは、例えば、以下の第１〜第３の工程を経ることによって好適に製造することができるが、特に制限されない。
【００４５】
第１の工程は、焼成により拡散層になる未焼成の拡散層形成用材料と、焼成により活性層になる未焼成の活性層形成用材料と、焼成により固体電解質層になる未焼成の固体電解質層形成用材料と、必要に応じて、焼成により中間層になる未焼成の中間層形成用材料とをこの順に層状に積層し、圧着して積層体を得る工程である。なお、上記積層体には、必要に応じて脱脂等を行うことができる。
【００４６】
拡散層形成用材料、活性層形成用材料、固体電解質層形成用材料および中間層形成用材料には、シート状材料、ペースト状材料またはこれらの組合せを用いることができる。なお、拡散層形成用材料、活性層形成用材料は、各触媒粉末、各固体電解質粉末以外にも、必要に応じて、造孔剤、バインダー、可塑剤等を含むことができる。また、拡散層の大径気孔、活性層の小径気孔の径の大きさは、各触媒粉末、各固体電解質粉末の平均粒子径や、造孔剤の添加量等によって調整することができる。
【００４７】
但し、上記第１の工程において、拡散層形成用材料における活性層形成用材料の積層側表面、および／または、活性層形成用材料における拡散層形成用材料の積層側表面には、表面凹凸部を形成しておく。なお、活性層形成用材料の積層側表面における表面凸部が、後述の焼成によって活性層側凸部になる。また、拡散層形成用材料の積層側表面における表面凸部が、後述の焼成によって拡散層側凸部になる。
【００４８】
上記表面凹凸部の形成方法としては、例えば、付与したい表面凹凸部に対応する対応表面凹凸部を有するプラスチック基材上に、活性層形成用材料、拡散層形成用材料をシート成形することによって、プラスチック基材の対応表面凹凸部を活性層形成用材料、拡散層形成用材料の上記積層側表面に転写する方法などを例示することができる。この場合は、シート状の活性層形成用材料、拡散層形成用材料を成形すると同時に、所定の表面凹凸部を付与することができ、燃料電池用アノードの製造性に優れる利点がある。
【００４９】
また例えば、上記表面凹凸部の形成方法としては、シート成形した活性層形成用材料、拡散層形成用材料の上記積層側表面に、上記対応表面凹凸部を有するローラ、押印部材等によって表面凹凸部を転写する方法などを例示することができる。この場合は、対応表面凹凸部を有するプラスチック基材を準備することなく、従来のプラスチック基材を使用できる利点がある。なお、前者のローラを用いた転写による場合は、平面にシート成形されたシートを巻き取る際等に、上記ローラを利用して表面凹凸部を付与することができる。また、後者の押印部材を用いた転写による場合は、平面にシート成形されたシート表面にて押印部材を転がすこと等によって、表面凹凸部を付与することができる。
【００５０】
なお、上記において、活性層形成用材料または拡散層形成用材料のいずれか一方の積層側表面にだけ表面凹凸部を付与した場合には、上記積層、圧着によって、表面凹凸部が形成されていない他方の拡散層形成用材料または活性層形成用材料の積層側表面に、上記表面凹凸部が押し込まれる。このような方法によっても、上記緩衝領域を形成することが可能である。
【００５１】
第２の工程は、上記積層体を、例えば、１３００〜１５００℃で同時焼成する工程である。これにより、拡散層、活性層、固体電解質層、必要に応じて中間層がこの順に積層された焼成体が得られる。また、これにより、活性層側凸部と拡散層側凸部とを含み、かつ、活性層側凸部と拡散層側凸部とが互いに接触して構成されている緩衝領域を形成することができる。
【００５２】
第３の工程は、上記焼成体における中間層（中間層がない場合は、固体電解質層の表面）の表面に、焼成によりカソードになるカソード形成用材料を層状に積層し、例えば、９００〜１３００℃で焼成する工程である。
【００５３】
カソード形成用材料には、ペースト状材料を用いることができる。カソード形成用材料は、中間層の表面（中間層がない場合は、固体電解質層の表面）に印刷法等によって層状に塗布することができる。
【００５４】
これにより、上記燃料電池用アノード、上記燃料電池用アノードを有する燃料電池単セルを得ることができる。
【００５５】
なお、上述した各構成は、上述した各作用効果等を得るなどのために必要に応じて任意に組み合わせることができる。
【実施例】
【００５６】
以下、実施例の燃料電池用アノードおよび燃料電池単セルについて、図面を用いて説明する。なお、同一部材については同一の符号を用いて説明する。
【００５７】
（実施例１）
実施例１の燃料電池用アノードおよび燃料電池単セルについて、図１、図２を用いて説明する。図１、２に示すように、本例の燃料電池用アノード１０は、アノード１と、固体電解質層２と、カソード３とを有する燃料電池単セル５に用いられる。燃料電池用アノード１０は、固体電解質層２側に配置され、小径気孔１１０を含む活性層１１と、活性層１１における固体電解質層２側と反対側の面に積層され、小径気孔１１０よりも径の大きな大径気孔１２０を含む拡散層１２とを備えている。
【００５８】
ここで、活性層１１は、活性層１１における拡散層１２側の面から突出する活性層側凸部１１１ａを多数有している。また、拡散層１２は、拡散層１２における活性層１１側の面から突出する拡散層側凸部１２１ａを多数有している。そして、燃料電池用アノード１０は、活性層側凸部１１１ａと拡散層側凸部１２１ａとを含み、かつ、活性層側凸部１１１ａと拡散層側凸部１２１ａとが互いに接触して構成されている緩衝領域１３を有している。
【００５９】
また、本例の燃料電池単セル５は、図１に示すように、本例の燃料電池用アノード１０と、固体電解質層２と、カソード３とを有している。具体的には、燃料電池単セル５は、固体電解質層２と、固体電解質層２の一方面に積層された燃料電池用アノード１０（但し、活性層１１が固体電解質層２に接する）と、固体電解質層２の他方面に中間層４を介して積層されたカソード３とを有しており、燃料電池用アノード１０を支持体とする平板形の単セルである。以下、これらを詳説する。
【００６０】
本例の燃料電池用アノード１０において、緩衝領域１３は、具体的には、互いに離間する活性層側凸部１１１ａ間にある各活性層側凹部１１１ｂに、各拡散層側凸部１２１ａが入り込んだ状態、言い換えれば、互いに離間する拡散層側凸部１２１ａ間にある各拡散層側凹部１２１ｂに、各活性層側凸部１１１ａが入り込んだ状態とされている。また、活性層側凸部１１１ａおよび拡散層側凸部１２１ａの形状は、いずれも山状である。
【００６１】
本例の燃料電池用アノード１０は、具体的には、活性層１１が、活性層内触媒粒子１１２と活性層内固体電解質粒子１１３とを含む混合物より構成されている。また、拡散層１２が、拡散層内触媒粒子１２２と拡散層内固体電解質粒子１２３とを含む混合物より構成されている。また、本例の燃料電池用アノード１０は、活性層内触媒粒子１１２、活性層内固体電解質粒子１１３の粒子径≦活性層側凸部１１１ａの高さの関係を満たし、拡散層内触媒粒子１２２、拡散層内固体電解質粒子１２３の粒子径≦拡散層側凸部１２１ａの高さの関係を満たしている。なお、本例の燃料電池用アノード１０は、活性層内固体電解質粒子１１３の粒子径＜拡散層内固体電解質粒子１２３の粒子径の関係も満たしている。また、本例の燃料電池用アノード１０は、活性層内固体電解質粒子１１３の粒子径＜活性層内触媒粒子１１２の粒子径の関係を満たし、拡散層内固体電解質粒子１２３の粒子径＜拡散層内触媒粒子１２２の粒子径の関係も満たしている。
【００６２】
本例の燃料電池用アノード１０は、具体的には、拡散層側凸部１２１ａの高さ＜活性層１１の膜厚の関係を満たしている。より具体的には、拡散層側凸部１２１ａの高さ≦活性層１１の膜厚の３／４倍以下、さらに具体的には、活性層１１の膜厚の１／２倍以下とされている。
【００６３】
本例の燃料電池用アノード１０は、緩衝領域１３における小径気孔１１０の含有率が、体積分率で、３０％〜７０％の範囲内とされている。具体的には、上記含有率は、３５％とすることができる。また、本例の燃料電池用アノード１０は、小径気孔の平均気孔径が０．１〜５μｍの範囲内、大径気孔の平均気孔径が１〜２０μｍの範囲内とされている。具体的には、小径気孔の平均気孔径は、２μｍとすることができ、大径気孔の平均気孔径は、１０μｍとすることができる。
【００６４】
本例において、固体電解質層２は、具体的には、ジルコニア系固体電解質より形成されている。より具体的には、ジルコニア系固体電解質は、酸化ジルコニウム系酸化物である、８ｍｏｌ％のＹ２Ｏ３を含むイットリア安定化ジルコニア（以下、８ＹＳＺ）であり、その厚みは１０μｍである。
【００６５】
本例において、燃料電池用アノード１０における活性層１１は、より具体的には、活性層内触媒粒子１１２であるＮｉＯ粒子（粒子径＝１μｍ）と、活性層内固体電解質粒子１１３であるジルコニア系固体電解質粒子（粒子径＝０．２μｍ）とのサーメットより形成されている。また、燃料電池用アノード１０における拡散層１２は、より具体的には、拡散層内触媒粒子１２２であるＮｉＯ粒子（粒子径＝１μｍ）と、拡散層内固体電解質粒子１２３であるジルコニア系固体電解質粒子（粒子径＝０．５μｍ）とのサーメットより形成されている。本例では、上記ジルコニア系固体電解質は、いずれも８ＹＳＺである。
【００６６】
本例において、中間層４は、具体的には、酸化セリウム系酸化物である、１０ｍｏｌ％のＧｄがドープされたセリア（以下、１０ＧＤＣ）より形成されており、その厚みは５μｍである。
【００６７】
本例において、カソード３は、具体的には、ペロブスカイト型酸化物と固体電解質とを含む混合物より層状に形成されている。より具体的には、ペロブスカイト型酸化物は、Ｌａ１−ｘＳｒｘＣｏ１−ｙＦｙＯ３（ｘ＝０．４、ｙ＝０．８、以下、ＬＳＣＦ）であり、固体電解質は、酸化セリウム系酸化物である１０ＧＤＣである。カソードの厚みは５０μｍである。
【００６８】
本例において、燃料電池用アノード１０（拡散層１２、活性層１１）、固体電解質層２、中間層４、および、カソード３は、いずれも、平面視で、矩形状の形状を呈している。また、燃料電池用アノード１０（拡散層１２、活性層１１）および固体電解質層２の外形は、同じ大きさに揃えられている。一方、中間層４の外形は、固体電解質層２の外形よりも小さく形成されている。また、カソード３の外形は、中間層４の外形よりも小さく形成されている。つまり、本例では、燃料電池単セル５は、カソード３、中間層４および固体電解質層２の外形の大きさが、カソード３の外形＜中間層４の外形＜固体電解質層２の外形の関係を満たすように構成されている。
【００６９】
本例の燃料電池用アノードの作用効果について説明する。
【００７０】
上記燃料電池用アノード１０は、上記構成を有している。特に、燃料電池用アノード１０において、活性層１１は、小径気孔１１０を含み、活性層側凸部１１１ａを多数有している。また、拡散層１２は、小径気孔１１０よりも径の大きな大径気孔１２０を含み、拡散層側凸部１２１ａを多数有している。そして、燃料電池用アノード１０は、活性層側凸部１１１ａと拡散層側凸部１２１ａとを含み、かつ、活性層側凸部１１１ａと拡散層側凸部１２１ａとが互いに接触して構成されている緩衝領域１３を有している。
【００７１】
そのため、燃料電池用アノード１０は、積極的に設けられた活性層側凸部１１１ａおよび拡散層側凸部１２１ａを含む緩衝領域１３の存在により、活性層１１と拡散層１２とにおける焼結性の差やレドックス反応時の膨張収縮挙動の差が緩和される。また、緩衝領域１３における活性層側凸部１１１ａと拡散層側凸部１２１ａとの噛み合いにより、活性層１１と拡散層１２との接触面積も増加する。そのため、燃料電池用アノード１０は、活性層１１と拡散層１２との間の界面Ｉの接合強度が向上し、活性層１１と拡散層１２との間の層間剥離を抑制することが可能となる。また、燃料電池用アノード１０は、活性層側凸部１１１ａの小径気孔１１０と拡散層側凸部１２１ａの大径気孔１２０とが共存する緩衝領域１３の存在により、レドックス反応によって活性層側凸部１１１ａ内の小径気孔１１０が潰れた場合でも、拡散層側凸部１２１ａ内の大径気孔１２０は、潰れずに残ったまま存在することができる。そのため、燃料電池用アノード１０は、ガス拡散性および反応点数を確保しやすい。
【００７２】
また、本例の燃料電池用アノード１０は、緩衝領域１３が上記状態とされている。そのため、本例の燃料電池用アノード１０は、活性層側凸部１１１ａと拡散層側凸部１２１ａとを互いの側面同士で十分に接触させることが可能となり、接触面積を増加させやすい。それ故、本例の燃料電池用アノード１０は、活性層１１と拡散層１２との間の界面Ｉの接合強度を向上させやすく、活性層１１と拡散層１２との間の層間剥離を抑制しやすくなる。
【００７３】
また、本例の燃料電池用アノード１０は、活性層内触媒粒子１１２、活性層内固体電解質粒子１１３の粒子径≦活性層側凸部１１１ａの高さの関係を満たし、拡散層内触媒粒子１２２、拡散層内固体電解質粒子１２３の粒子径≦拡散層側凸部１２１ａの高さの関係を満たすように構成されている。そのため、本例の燃料電池用アノード１０は、活性層側凸部１１１ａと拡散層側凸部１２１ａとの接触面積を増加させやすいので、活性層１１と拡散層１２との間の界面Ｉの接合強度の向上に有利である。また、また、緩衝領域において、活性層側凸部１１１ａの存在による小径気孔１１０が増え、反応面積を増加させやすく、アノード性能の向上に有利である。また、レドックス反応時に、緩衝領域において、拡散層側凸部１２１ａの存在により潰れずに残る大径気孔１２０を確保しやすくなるので、ガス拡散性および反応点数の向上に有利である。
【００７４】
また、本例の燃料電池用アノード１０は、拡散層側凸部１２１ａの高さ＜活性層１１の膜厚の関係を満たすように構成されている。そのため、本例の燃料電池用アノード１０は、拡散層側凸部１２１ａが活性層１１を貫通し難くなるので、活性層１１を壊し難くなって有利である。
【００７５】
また、本例の燃料電池用アノード１０は、活性層内固体電解質粒子１１３の粒子径＜拡散層内固体電解質粒子１２３の粒子径の関係を満たすように構成されている。そのため、本例の燃料電池用アノード１０は、活性層１１内の小径気孔１１０の気孔径＜拡散層１２内の大径気孔１２０の気孔径の関係を満たしやすい利点がある。
【００７６】
また、本例の燃料電池用アノード１０は、緩衝領域１３における小径気孔１１０の含有率が、体積分率で、３０％〜７０％の範囲内とされている。そのため、本例の燃料電池用アノード１０は、反応面積の増大によるアノード性能の向上と、活性層１１と拡散層１２との間の界面の接合強度の向上と、レドックス反応による活性層側凸部１１１ａの小径気孔１１０の閉塞抑制とのバランスに優れる。
【００７７】
また、本例の燃料電池用アノード１０は、小径気孔１１０の平均気孔径が０．１〜５μｍの範囲内、大径気孔１２０の平均気孔径が１〜２０μｍの範囲内とされている。そのため、本例の燃料電池用アノード１０は、活性層１１における反応点数の確保と、拡散層１２のガス拡散性の確保とのバランスに優れる。また、緩衝領域１３における、活性層側凸部１１１ａに含まれる小径気孔１１０と拡散層側凸部１２１ａに含まれる大径気孔１２０とがそれぞれ上記範囲内となるので、レドックス反応によって活性層側凸部１１１ａの小径気孔１１０が潰れた場合でも、拡散層側凸部１２１ａの大径気孔１２０が、潰れずに残ったまま存在しやすくなる。
【００７８】
本例の燃料電池単セルの作用効果について説明する。
【００７９】
燃料電池単セル５は、燃料電池用アノード１０と、固体電解質層２と、カソード３とを有している。そのため、燃料電池単セル５は、燃料電池単セル５の運転時における活性層１１と拡散層１２との間の層間剥離を抑制することができる。また、燃料電池単セル５は、レドックス反応によるガス拡散性および反応点数の低下が生じ難いので、レドックス耐性に優れる。
【００８０】
以下、実験例を用いてより具体的に説明する。
＜実験例＞
１．燃料電池用アノード、燃料電池単セルの作製
（材料準備）
【００８１】
ＮｉＯ粉末（平均粒子径：１．０μｍ）と、８ＹＳＺ粉末（平均粒子径：０．５μｍ）と、カーボン（造孔剤）と、ポリビニルブチラール（有機材料）と、酢酸イソアミルおよび１−ブタノール（混合溶媒）とをボールミルにて混合することによりスラリーを調製した。ＮｉＯ粉末と８ＹＳＺ粉末の質量比は、６５：３５である。上記スラリーを、ドクターブレード法を用いて、付与する表面凹凸部に対応する対応表面凹凸部を有するプラスチック基材上に層状に塗工し、乾燥させることにより、一方面（積層側表面）に表面凹凸部を有し、他方面に平らな自由面を有するシート状の拡散層形成用材料を準備した。なお、上記平均粒子径は、レーザー回折・散乱法により測定した体積基準の累積度数分布が５０％を示すときの粒子径（直径）ｄ５０である（以下、同様）。
【００８２】
ＮｉＯ粉末（平均粒子径：１．０μｍ）と、８ＹＳＺ粉末（平均粒子径：０．２μｍ）と、カーボン（造孔剤）と、ポリビニルブチラール（有機材料）と、酢酸イソアミルおよび１−ブタノール（混合溶媒）とをボールミルにて混合することによりスラリーを調製した。ＮｉＯ粉末と８ＹＳＺ粉末の質量比は、６５：３５である。上記スラリーを、ドクターブレード法を用いて、付与する表面凹凸部に対応する対応表面凹凸部を有するプラスチック基材上に層状に塗工し、乾燥させることにより、一方面（積層側表面）に表面凹凸部を有し、他方面に平らな自由面を有するシート状の活性層形成用材料を準備した。なお、上記拡散層形成用材料におけるカーボン量は、上記活性層形成用材料と比較して多量とされている。
【００８３】
８ＹＳＺ粉末（平均粒子径：０．５μｍ）と、ポリビニルブチラール（有機材料）と、酢酸イソアミルおよび１−ブタノール（混合溶媒）とをボールミルにて混合することによりスラリーを調製した。このスラリーを、ドクターブレード法を用いて、プラスチック基材上に層状に塗工し、乾燥させることにより、シート状の固体電解質層形成用材料を準備した。
【００８４】
１０ＧＤＣ粉末（平均粒子径：０．３μｍ）と、ポリビニルブチラール（有機材料）と、酢酸イソアミル、２−ブタノールおよびエタノール（混合溶媒）とをボールミルにて混合することによりスラリーを調製した。このスラリーを、ドクターブレード法を用いて、プラスチック基材上に層状に塗工し、乾燥させることにより、シート状の中間層形成用材料を準備した。
【００８５】
ＬＳＣＦ（Ｌａ０．６Ｓｒ０．４Ｃｏ０．２Ｆｅ０．８Ｏ３）粉末（平均粒子径：０．６μｍ）と、１０ＧＤＣ粉末（平均粒子径：０．３μｍ）と、エチルセルロース（有機材料）と、テルピネオール（溶媒）とをボールミルにて混合することにより、ペースト状のカソード形成用材料を準備した。なお、ＬＳＣＦ粉末と１０ＧＤＣ粉末の質量比は、９０：１０である。
【００８６】
（第１の工程）
シート状の拡散層形成用材料、シート状の活性層形成用材料、シート状の固体電解質層形成用材料、および、シート状の中間層形成用材料をこの順に積層し、圧着して積層体を得た。この際、拡散層形成用材料、活性層形成用材料は、それぞれの表面凹凸部の形成面同士が互いに向き合うように配置して積層した。なお、圧着には、ＣＩＰ成形法を用いた。ＣＩＰ成形条件は、温度８０℃、加圧力５０ＭＰａ、加圧時間１０分という条件とした。また、上記圧着後、積層体を脱脂した。
【００８７】
（第２の工程）
次いで、上記積層体を１３５０℃で２時間焼成した。これにより、拡散層（４００μｍ）、活性層（２０μｍ）、固体電解質層（１０μｍ）、および中間層（５μｍ）がこの順に積層された焼結体を得た。
【００８８】
（第３の工程）
次いで、上記焼結体における中間層の表面に、カソード形成用材料をスクリーン印刷法により塗布し、９５０℃で２時間焼成（焼付）することによって層状のカソード（厚み５０μｍ）を形成した。なお、カソード形成用材料は、中間層の外縁まで印刷しておらず、カソード層の外形は、固体電解質層の外形よりも小さく形成されている。これにより、図１に示されるように、燃料電池用アノード（拡散層、活性層）、固体電解質層、中間層、および、カソードがこの順に積層されており、燃料電池用アノードを支持体とする燃料電池単セルを得た。また、拡散層と活性層との二層が積層されてなる燃料電池用アノードを得た。得られた燃料電池用アノード、燃料電池単セルを、試料１の燃料電池用アノード、燃料電池単セルとする。
【００８９】
試料１の作製において、対応表面凹凸部が形成されていないプラスチック基材を用い、シート状の拡散層形成用材料、活性層形成用材料を準備した点、対応表面凹凸部を有するローラを押し付け、拡散層形成用材料、活性層形成用材料における各一方面に表面凹凸部をそれぞれ形成した点以外は同様にして、試料２の燃料電池用アノード、燃料電池単セルを作製した。
【００９０】
試料１の作製において、対応表面凹凸部が形成されていないプラスチック基材を用い、活性層形成用材料を準備した点、上記積層、圧着によって、拡散層形成用材料における表面凹凸部の形成面を、平坦な活性層形成用材料の表面に押し込むようにした点以外は同様にして、試料３の燃料電池用アノード、燃料電池単セルを作製した。なお、試料１〜試料３は、いずれも、固体電解質層面に垂直な断面をＳＥＭにて観察することにより、活性層側凸部と拡散層側凸部とを含み、かつ、活性層側凸部と拡散層側凸部とが互いに接触して構成されている緩衝領域を確認することができる。
【００９１】
試料１の作製において、対応表面凹凸部が形成されていないプラスチック基材を用い、表面凹凸部を有していないシート状の拡散層形成用材料、活性層形成用材料を準備した点以外は同様にして、試料４の燃料電池用アノード、燃料電池単セルを作製した。なお、試料４の燃料電池用アノード、燃料電池単セルは、比較例であり、緩衝領域を有していない。
【００９２】
２．引張強度試験
試料２の作製時と同様にして準備された、表面凹凸部を有するシート状の拡散層形成用材料をシート材Ａｄ２（厚み１００μｍ）、表面凹凸部を有するシート状の活性層形成用材料をシート材Ａａ２（厚み２０μｍ）とする。また、比較例としての試料４の作製時と同様にして準備された、表面凹凸部を有していないシート状の拡散層形成用材料をシート材Ａｄ４（厚み１００μｍ）、表面凹凸部を有していないシート状の活性層形成用材料をシート材Ａａ４（厚み２０μｍ）とする。これらを用い、以下のようにして各供試材を作製した。
【００９３】
シート材Ａｄ２、シート材Ａａ２をこの順に積層し、圧着することにより、未焼成の供試材１を得た。この際、シート材Ａｄ２、シート材Ａａ２は、それぞれの表面凹凸部の形成面同士が互いに向き合うように配置して積層した。なお、圧着には、ＣＩＰ成形法を用いた。ＣＩＰ成形条件は、温度８０℃、加圧力５０ＭＰａ、加圧時間１０分という条件とした。
【００９４】
上記と同様に、シート材Ａｄ４、シート材Ａａ４をこの順に積層し、圧着することにより、未焼成の供試材２を得た。
【００９５】
次いで、各供試材からそれぞれＪＩＳ２号型試験片を採取した。そして、精密万能試験機（島津製作所製、「オートグラフＡＧ−Ｘ」）を用い、「ＪＩＳ  Ｋ−７１１３  プラスチックの引張試験方法」に準じて、各試験片について引張試験を行った。具体的には、上記試験片の両端を治具でつかんで保持した後、引張速度１００ｍｍ／分にて試験片を引っ張って破断させることにより、各試験片の引張降伏強さを測定した。その結果、供試材１の試験片の引張降伏強さは、約４．６ＭＰａであった。一方、供試材２の試験片の引張降伏強さは、約１．７ＭＰａであり、供試材１の試験片の引張降伏強さよりも低い値となった。
【００９６】
この結果から、表面凹凸部の形成面同士が互いに向き合うように拡散層形成用材料と活性層形成用材料とが配置されて積層、圧着されることにより、拡散層形成用材料と活性層形成用材料との間の界面の密着力が向上することがわかる。また、上記密着性の高い状態にて焼成すれば、上述したように、比較的容易に緩衝領域を形成することができ、緩衝領域の存在により、活性層と拡散層との間の界面の接合強度を向上させることができるといえる。
【００９７】
以上、本発明の実施例について詳細に説明したが、本発明は上記実施例に限定されるものではなく、本発明の趣旨を損なわない範囲内で種々の変更が可能である。
【符号の説明】
【００９８】
１  アノード
２  固体電解質層
３  カソード
５  燃料電池単セル
１０  燃料電池用アノード
１１  活性層
１１０  小径気孔
１１１ａ  活性層側凸部
１２  拡散層
１２０  大径気孔
１２１ａ  拡散層側凸部
１３  緩衝領域
【図１】
2015088471.tif 000003
【図２】
2015088471.tif 000004